(57)【要約】【課題】  スチレン放散の全くない化粧板用不飽和ポリエステル樹脂組成物及びそれを用いてなる化粧板を提供することである。【解決手段】  不飽和ポリエステル（Ａ）、ビニルトルエン（Ｂ）及びメチルメタクリレートや２−ヒドロキシエチルメタクリレート等の（メタ）アクリロイル基を有する単量体（Ｃ）を必須成分として含んでなり、（メタ）アクリロイル基を有する単量体（Ｃ）に対するビニルトルエン（Ｂ）の重量比が９５／５〜１０／９０である化粧板用不飽和ポリエステル樹脂組成物及びこれをもちいた化粧板に関する。【選択図】      なし【特許請求の範囲】
【請求項１】
不飽和ポリエステル（Ａ）、ビニルトルエン（Ｂ）及び（メタ）アクリロイル基を有する単量体（Ｃ）を必須成分として含んでなる化粧板用不飽和ポリエステル樹脂組成物。
【請求項２】
前記（メタ）アクリロイル基を有する単量体（Ｃ）が、メチルメタクリレートである請求項１記載の化粧板用不飽和ポリエステル樹脂組成物。
【請求項３】
前記（メタ）アクリロイル基を有する単量体（Ｃ）が、２−ヒドロキシエチルメタクリレートである請求項１記載の化粧板用不飽和ポリエステル樹脂組成物。
【請求項４】
前記（メタ）アクリロイル基を有する単量体（Ｃ）に対するビニルトルエン（Ｂ）の重量比が、９５／５〜１０／９０である請求項１〜３のいずれか１項に記載の化粧板用不飽和ポリエステル樹脂組成物。
【請求項５】
少なくとも基材と化粧紙とトップコート層とから構成される化粧板において、前記トップコート層が請求項１〜４のいずれかに記載の不飽和ポリエステル樹脂組成物の硬化物からなることを特徴とする化粧板。
【発明の詳細な説明】
【技術分野】
【０００１】
本発明は、硬化後のスチレン放散の全くない化粧板用不飽和ポリエステル樹脂組成物及びそれを用いてなる化粧板に関するものである。
【背景技術】
【０００２】
従来より、不飽和ポリエステル樹脂は、優れた成形性、機械的、化学的特性を有することから、フィルム成形及びフローコーター成形による化粧板用樹脂として用いられている（例えば特許文献１参照）。一般的に不飽和ポリエステル樹脂には、架橋性単量体として、硬化性、物性等の面からスチレンモノマーが多用されている。
しかしながら、近年、環境問題の点から、揮発性、臭気性、毒性などの問題を有するスチレンモノマーの使用を規制する社会的な動きが高まっている。この課題に対して、スチレンモノマーの含有量を下げる方法、スチレンモノマーの代替として（メタ）アクリロイル基を有する単量体を使用する方法等が提案されているが（例えば特許文献２参照）、前者はスチレンモノマーが含有されている為抜本的対策になっておらず、後者は従来のスチレン系不飽和ポリエステル樹脂に比べて未だ満足できるものが得られていない。
【０００３】
【特許文献１】特開２００１−２１９４６９号公報（段落「０００２」）
【特許文献２】特公平６−７３９４９号公報（請求項１）
【発明の開示】
【発明が解決しようとする課題】
【０００４】
本発明の目的は、スチレン放散の全くない化粧板用不飽和ポリエステル樹脂組成物及びそれを用いてなる化粧板を提供することである。
【課題を解決するための手段】
【０００５】
本発明者らは、これらの課題について鋭意研究の結果、スチレンの代わりにビニルトルエン及び（メタ）アクリロイル基を有する単量体の組み合わせを用いると、スチレンの放散がなく、硬化性及び被膜の硬度も維持されることを発見するに及んで、本発明を完成するに至ったものである。
即ち、本発明は、不飽和ポリエステル（Ａ）、ビニルトルエン（Ｂ）及び（メタ）アクリロイル基を有する単量体（Ｃ）を必須成分として含んでなる化粧板用不飽和ポリエステル樹脂組成物を提供するものである。
また本発明は、少なくとも基材と化粧紙とトップコート層とから構成される化粧板において、前記トップコート層が前記不飽和ポリエステル樹脂組成物の硬化物からなることを特徴とする化粧板を提供するものである。
【発明の効果】
【０００６】
本発明の不飽和ポリエステル樹脂組成物は、スチレン放散の全くなく、硬化性に優れ、硬度の高い被膜が得られるので、化粧板のトップコート用として有用である。
【発明を実施するための最良の形態】
【０００７】
次に本発明を詳細に説明する。
本発明に用いられる不飽和ポリエステル樹脂（Ａ）とは、α,β−不飽和二塩基酸及び飽和二塩基酸を含むニ塩基酸類と多価アルコール類とを反応させることにより得られるものであるが、必要により原料として空乾性付与型不飽和ポリエステル樹脂を用いることができる。
【０００８】
不飽和ポリエステルを調製するにあたって使用されるα，β−不飽和二塩基酸としては、マレイン酸、無水マレイン酸、フマル酸、イタコン酸、無水イタコン酸等を挙げることができる。また、飽和二塩基酸としては、フタル酸、無水フタル酸、ハロゲン化無水フタル酸、イソフタル酸、テレフタル酸、テトラヒドロフタル酸、テトラヒドロ無水フタル酸、ヘキサヒドロフタル酸、ヘキサヒドロ無水フタル酸、ヘキサヒドロテレフタル酸、ヘキサヒドロイソフタル酸、コハク酸、マロン酸、グルタル酸、アジピン酸、セバシン酸、１，１２−ドデカン２酸，２，６−ナフタレンジカルボン酸、２，７−ナフタレンジカルボン酸、２，３−ナフタレンジカルボン酸、２，３−ナフタレンジカルボン酸無水物、４，４'−ビフェニルジカルボン酸、またこれらのジアルキルエステル等を挙げることができる。これらは、単独でも２種類以上組み合わせて使用しても良い。
【０００９】
多価アルコ−ル類としては、例えばエチレングリコ−ル、ジエチレングリコ−ル、トリエチレングリコ−ル、ポリエチレングリコ−ル、プロピレングリコ−ル、ジプロピレングリコ−ル、ポリプロピレングリコ−ル、２−メチル−１，３−プロパンジオ−ル、１，３−ブタンジオ−ル、ネオペンチルグリコ−ル、水素化ビスフェノ−ルＡ、１，４−ブタンジオ−ル、ビスフェノ−ルＡとプロピレンオキシド又はエチレンオキシドの付加物、１，２，３，４−テトラヒドロキシブタン、グリセリン、トリメチロ−ルプロパン、１，３−プロパンジオ−ル、１，２−シクロヘキサングリコ−ル、１，３−シクロヘキサングリコ−ル、１，４−シクロヘキサングリコ−ル、１，４−シクロヘキサンジメタノ−ル、パラキシレングリコ−ル、ビシクロヘキシル−４，４'−ジオ−ル、２，６−デカリングリコ−ル、２，７−デカリングリコ−ル等を挙げることができる。
【００１０】
空乾性付与型の不飽和ポリエステル樹脂としては、(1)二塩基酸成分として環状脂肪族不飽和多塩基酸及びその誘導体を含有する化合物を用いたもの、(2)多価アルコール成分としてアリルエーテル基を有するヒドロキ化合物を用いたもの、(3)ジシクロペンタジエン系化合物を用いたもの、(4)乾性油としてアマニ油及び桐油を用いたもの等が挙げられる。
【００１１】
前記環状脂肪族不飽和多塩基酸及びその誘導体としては、例えばテトラヒドロ無水フタル酸、メチルテトラヒドロ無水フタル酸、エンドメチレンテトラヒドロ無水フタル酸、α−テルピネン・無水マレイン酸付加物、トランス−ピペリレン・無水マレイン酸付加物等が挙げられる。
【００１２】
また前記アリルエーテル基を有するヒドロキシ化合物としては、公知慣用のものが使用できるが、そのうちでも代表的なものとしては、例えばエチレングリコールモノアリルエーテル、ジエチレングリコールモノアリルエーテル、トリエチレングリコールモノアリルエーテル、ポリエチレングリコールモノアリルエーテル、プロピレングリコールモノアリルエーテル、ジプロピレングリコールモノアリルエーテル、トリプロピレングリコールモノアリルエーテル、ポリプロピレングリコールモノアリルエーテル、１，２−ブチレングリコールモノアリルエーテル、１，３−ブチレングリコールモノアリルエーテル、ヘキシレングリコールモノアリルエーテル、オクチレングリコールモノアリルエーテル、トリメチロールプロパンジアリルエーテル、グリセリンジアリルエーテル、ペンタエリスリトールトリアリルエーテル等の多価アルコール類のアリルエーテル化合物が挙げられる。
【００１３】
また、本発明に用いられる不飽和ポリエステル樹脂（Ａ）には、カルボキシル基含有不飽和ポリエステルとグリシジルメタクリレートを反応させて得られる変性不飽和ポリエステル、さらにウレタン（メタ）アクリレート、エポキシ（メタ）アクリレート、ポリエステル（メタ）アクリレート等を、本発明の目的を達成する範囲内で併用することができる。
【００１４】
次に本発明に用いられる単量体としては、必須成分としてビニルトルエン（Ｂ）と（メタ）アクリロイル基を有する単量体（Ｃ）が挙げられる。
（メタ）アクリロイル基を有する単量体（Ｃ）としては、メチルメタクリレートもしくは２-ヒドロキシエチルメタクリレートが好ましい。ビニルトルエン（Ｂ）／（メタ）アクリロイル基を有する単量体（Ｃ）の重量比は９５／５〜１０／９０の範囲であり、好ましくは８０／２０〜４０／６０である。ビニルトルエン（Ｂ）／（メタ）アクリロイル基を有する単量体（Ｃ）の重量比がかかる範囲であれば、樹脂の不飽和ポリエステル（Ａ）との溶解性及び化粧板の表面硬度等や化粧板塗膜の硬化性等の問題が生じない。
【００１５】
また本発明では、ビニルトルエン（Ｂ）／（メタ）アクリロイル基を有する単量体（Ｃ）以外に、本発明の効果を損なわない範囲で、その他の（メタ）アクリロイル基を有する単量体及びビニル化合物を併用することができる。
【００１６】
かかるその他の（メタ）アクリロイル基を有する単量体（Ｃ）としては、例えば、アクリル酸エステル、メタクリル酸エステル等；アクリル酸メチル、（メタ）アクリル酸エチル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ラウリル、（メタ）アクリル酸シクロヘキシル、（メタ）アクリル酸ベンジル、（メタ）アクリル酸ステアリル、（メタ）アクリル酸トリデシル、ジシクロペンテニロキシエチル（メタ）アクリレート、エチレングリコールモノメチルエーテル（メタ）アクリレート、エチレングリコールモノエチルエーテル（メタ）アクリレート、エチレングリコールモノブチルエーテル（メタ）アクリレート、エチレングリコールモノヘキシルエーテル（メタ）アクリレート、エチレングリコールモノ２ーエチルヘキシルエーテル（メタ）アクリレート、ジエチレングリコールモノメチルエーテル（メタ）アクリレート、ジエチレングリコールモノエチルエーテル（メタ）アクリレート、ジエチレングリコールモノブチルエーテル（メタ）アクリレート、ジエチレングリコールモノヘキシルエーテル（メタ）アクリレート、ジエチレングリコールモノ２ーエチルヘキシルエーテル（メタ）アクリレート、フェノキシエチル（メタ）アクリレート、フェノキシプロピル（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ネオペンチルグリコ-ルジ（メタ）アクリレ-ト、ＰＴＭＧのジメタアクリーレート、１，３−ブチレングリコールジ（メタ）アクリレート、１，６−ヘキサンジオールジ（メタ）アクリレート、ネオペンチルグリコールジ（メタ）アクリレート、２−ヒドロキシ１，３ジメタクリロキシプロパン、２，２−ビス〔４−（メタクリロキシエトキシ）フェニル〕プロパン、２，２−ビス〔４−（メタクリロキシ・ジエトキシ）フェニル〕プロパン、２，２−ビス〔４−（メタクリロキシ・ポリエトキシ）フェニル〕プロパン、テトラエチレングリコールジアクリレート、ビスフェノールＡＥＯ変性ジアクリレート、イソシアヌル酸ＥＯ変性ジアクリレート、ペンタエリスリトールジアクリレートモノステアレート等の不飽和単量体或いはそれらの不飽和オリゴマー等が挙げられる。
【００１７】
更に、硬化物表面の耐摩耗性、耐さっ傷性、耐煽動性、耐薬品性等を向上する必要がある場合には、多官能不飽和単量体、好ましくは、３官能以上の（メタ）アクリル酸エステルが好ましく併用される。かかる多官能不飽和単量体としては、具体的には、トリメチロールプロパントリ（メタ）アクリレート、テトラメチロールメタルトリアクリレート、テトラメチロールメタンテトラアクリレート、ペンタエリスリトールトリアクリレート、トリメチロールプロパンＰＯ変性トリアクリレート、トリメチロールプロパンＥＯ変性トリアクリレート、イソシアヌール酸ＥＯ変性（ｎ＝３）トリアクリレート、イソシアヌール酸ＥＯ（ｎ＝３）・ε−カプロラクトン変性トリアクリレート、ジペンタエリスリトールペンター及びヘキサーアクリレート、ペンタエリスリト-ルテトラ（メタ）アクリレ-ト等が挙げられる。
【００１８】
また前記他のビニル化合物としては、例えばα−メチルスチレン、クロロスチレン、ジビニルベンゼン、酢酸ビニル、アルキルビニルエーテル類等が挙げられる。
【００１９】
つぎに本発明に用いられる不飽和ポリエステル（Ａ）と、ビニルトルエン（Ｂ）と（メタ）アクリロイル基を有する単量体（Ｃ）とスチレン（Ｄ）とを加えた単量体成分（Ｂ＋Ｃ＋Ｄ）の好ましい配合比率［Ａ／（Ｂ＋Ｃ＋Ｄ）］は、８０／２０〜４０／６０の範囲内が好ましく、７０／３０〜５０／５０の範囲がさらに好ましい。かかる範囲にすることで、化粧板成形時の作業性、化粧板塗膜の硬化性及び塗膜性能の優れた化粧板用不飽和ポリエステル樹脂組成物を得ることができる。 
【００２０】
本発明の化粧板用不飽和ポリエステル樹脂組成物には、必要に応じて、重合禁止剤、硬化促進剤、ラジカル硬化剤等を使用することができる。
【００２１】
かかる重合禁止剤としては、例えばトリハイドロベンゼン、トルハイドロキノン、１４−ナフトキノン、パラベンゾキノン、ハイドロキノン、ベンゾキノン、ハイドロキノンモノメチルエーテル、ｐ−ｔｅｒｔ−ブチルカテコール、２，６−ジ−ｔｅｒｔ−ブチル−４−メチルフェノール等を挙げることができる。これらの重合禁止剤は、樹脂組成物に、１０〜１０００ｐｐｍ添加するのが好ましい。これらは単独又は２種以上の組み合わせで使用しても良い。
【００２２】
硬化促進剤としては、例えばナフテン酸コバルト、オクチル酸コバルト、オクチル酸亜鉛、オクチル酸バナジウム、ナフテン酸銅、ナフテン酸バリウム等金属石鹸類、バナジウムアセチルアセテート、コバルトアセチルアセテート、鉄アセチルアセトネート等の金属キレート類、アニリン、Ｎ，Ｎ−ジメチルアニリン、Ｎ，Ｎ−ジエチルアニリン、ｐ−トルイジン、Ｎ，Ｎ−ジメチル−ｐ−トルイジン、Ｎ，Ｎ−ビス（２-ヒドロキシエチル）−ｐ−トルイジン、4-（Ｎ，Ｎ−ジメチルアミノ）ベンズアルデヒド、４−［Ｎ，Ｎ−ビス（２-ヒドロキシエチル）アミノ］ベンズアルデヒド、４−（Ｎ−メチル−Ｎ−ヒドロキシエチルアミノ）ベンズアルデヒド、Ｎ，Ｎ−ビス（２−ヒドロキシプロピル）−ｐ−トルイジン、Ｎ−エチル−ｍ−トルイジン、トリエタノールアミン、ｍ−トルイジン、ジエチレントリアミン、Ｎ，Ｎ−ジメチルアセトアセトアミド、ジメチルピリジン、フェニリモルホリン、ピペリジン、Ｎ，Ｎ−ビス（ヒドロキシエチル）アニリン、ジエタノールアニリン等のＮ，Ｎ−置換アニリン、Ｎ，Ｎ−置換−ｐ−トルイジン、４-（Ｎ，Ｎ−置換アミノ）ベンズアルデヒド等のアミン類が挙げられる。本発明においてはアミン系、金属石鹸系の硬化促進剤が好ましい。なお、硬化促進剤は、２種以上の組み合わせで使用しても良く、また予め樹脂に添加しておいても良いし、使用時に添加しても良い。
【００２３】
ラジカル硬化剤としては、有機過酸化物が挙げられ、具体的にはメチルエチルケトンパーオキサイド、アセチルアセトンパーオキサイド、シクロヘキサノンパーオキサイド、ベンゾイルパーオキサイド等公知公用のものが使用される。硬化剤の添加量は、好ましくは樹脂組成物の合計量１００重量部に対して、０．５〜３重量部である。
【００２４】
さらに本発明の化粧板用不飽和ポリエステル樹脂組成物には、各種添加剤、例えばワックス類、フィルム離型剤、紫外線吸収剤、顔料、老化防止剤、可塑剤、難燃剤、安定剤、消泡剤、レベリング剤、シランカップリング剤等を使用してもよい。
【００２５】
かかるワックス類としては、パラフィンワックス、ポリエチレンワックスやステアリン酸、１，２−ヒドロキシステアリン酸等の高級脂肪酸等が挙げられるが、好ましくはパラフィンワックスが用いられる。
【００２６】
かかる顔料としては、たとえばチタンホワイト、カーボンブラック等無機顔料類やフタロシアニンブルー、キナクリドンレッド等有機顔料類があり、色相に応じて、種々の着色剤を用いることができる。
【００２７】
本発明の化粧板は、基材と化粧紙とトップコート層とから構成される化粧板であり、トップコート層が前記の不飽和ポリエステル樹脂組成物の硬化物からなることを特徴とするものである。
次に本発明の化粧板用不飽和ポリエステル樹脂組成物を用いて化粧板を製造する方法について説明する。
すなわち木質系或いは無機質系基材に、化粧板用の化粧紙を貼着し、その表面にフィルム成形法或いはフローコーター成形法により本発明の不飽和ポリエステル樹脂組成物を塗布し硬化させることにより得ることができる。
【００２８】
ここでいうフィルム成形法とは、前記化粧紙上に前記した硬化促進剤及びラジカル硬化剤を混合した化粧板用不飽和ポリエステル樹脂組成物を塗布した後、フィルムをかぶせゴムロールで化粧板用樹脂組成物を均一に伸延させることで塗布、含浸、脱泡を行い、塗膜を硬化させた後、フィルムを剥離することにより化粧板を形成するものである。
【００２９】
フィルム成形法で用いるフィルムとしては、例えばビニロンフィルム、ポリプロピレンフィルム、ポリエチレンフィルム、飽和ポリエステルフィルム、ポリアミドフィルム、あるいはこれらのフイルムと硬質塩化ビニルフィルムとの複合フルムなどが挙げられが、引っ張り強度、耐溶剤に優れ、ローラーで脱泡する際に破損することがなく、耐久性にも優れる飽和ポリエステルフィルムを使用するのがとりわけ好ましい。
【００３０】
一方、フローコーター成形法とは、例えばラジカル硬化剤及び硬化促進剤を各々混合した不飽和ポリエステル樹脂組成物を各々カーテン状に連続して流し、前記化粧紙を貼着した基材の上で２層のカーテンを重ねて塗膜を作ると、層間で硬化が開始することにより化粧板を形成するものである。
【００３１】
ここで、本発明の化粧板に用いる化粧紙としては、例えば薄葉紙、チタン紙、リンターパルプ紙、上質紙、晒又は未晒クラフト紙等の原紙の表面に任意の絵柄を印刷形成したものが適用できる。
【００３２】
ここで、本発明の化粧板に用いる基材としては、例えば合板、パ−ティクルボ−ド、中密度繊維板等の木質系基材、石膏ボ−ド、珪酸カルシウム等の無機質系基材、或いはこれらを複合化した複合材、更にはハニカムコア、ロ−ルコア、ぺ−パ−コアの如き中空芯材を組み合わせたものなどが適用できる。
【００３３】
また前記基材に化粧紙を貼着するための接着剤としては、特に制約はなく、例えばエポキシ樹脂、不飽和ポリエステル樹脂、メラミンホルムアルデヒド樹脂などの熱硬化性樹脂や、スチレン−ブタジエン樹脂ラテックス、ポリアクリルエマルジョン、ポリ酢酸ビニルエマルジョン、エチレン−酢酸ビニル樹脂エマルジョン、ブタジエン−ニトリル樹脂エマルジョンなどのエマルジョン系接着剤が挙げられる。
【００３４】
また本発明の化粧板は、前記化粧板用樹脂組成物からなるトップコート層の上に、必要に応じて更に上塗り塗装を行ってもよい。
【００３５】
上塗り塗装には、アルキッド樹脂系塗料、アクリル樹脂系塗料、ウレタン樹脂系塗料、フッ素樹脂系塗料などの溶剤系塗料や水系塗料が用いられる。
【実施例】
【００３６】
以下、本発明を実施例によって更に詳細に説明するが、本発明はこれらの実施例に限定されるものではない。また、文中「部」及び「％」とあるのは、特段の断りがない限り重量基準のものである。
【００３７】
（参考例１）（不飽和ポリエステル樹脂の調製）
窒素ガス導入管、還流コンデンサ、攪拌機を備えた２Ｌのガラス製フラスコに、プロピレングリコール４５６ｇ、エチレングリコール３１０ｇ、フマル酸８１２ｇ、無水フタル酸４４４ｇを仕込み窒素気流下、加熱を開始した。内温２００℃にて、常法にて脱水縮合反応を行い、酸価が３０ＫＯＨｍｇ／ｇになったところで、１８０℃まで冷却し、トルハイドロキノン０.０６ｇを添加した。さらに１５０℃まで冷却し、不飽和ポリエステル（ＵＰ）を得た。
【００３８】
（実施例１）［樹脂組成物の調製］
参考例１で得られた不飽和ポリエステル(ＵＰ)６０部を、ビニルトルエン２０部及びメチルメタクリレート２０部の混合液に溶解させた。
【００３９】
（実施例２）
参考例１で得られた不飽和ポリエステル(ＵＰ)６０部を、ビニルトルエン２０部及び２−エチルヘキシルメタクリレート２０部の混合液に溶解させた。
【００４０】
（比較例１）
参考例１で得られた不飽和ポリエステル(ＵＰ)６０部を、ビニルトルエン４０部に溶解させた。
【００４１】
（比較例２）
参考例１で得られた不飽和ポリエステル(ＵＰ)６０部を、メチルメタクリレート４０部に溶解させた。
【００４２】
（比較例３）
参考例１で得られた不飽和ポリエステル(ＵＰ)６０部を、２−エチルヘキシルメタクリレート４０部に溶解させた。
【００４３】
（比較例４）
参考例１で得られた不飽和ポリエステル(ＵＰ)６０部を、スチレンモノマー（以下、ＳＭと略す）４０部に溶解させた。
【００４４】
（応用例１〜２及び比較応用例１〜４）［化粧板の作成］
上記で調製した化粧板用不飽和ポリエステル樹脂組成物１００部に対して、６％ナフテン酸コバルト（Ｃｏ-ＮＡＰＨＴＨＥＮＡＴＥ  ６％、大日本インキ化学工業製）０．５部、パーメックＮ（メチルエチルケトンパーオキサイド、日本油脂社製）１部を加え、良く混合した後、化粧紙を貼ったベニヤ板（１５ｃｍ×１５ｃｍ）の表面に前記した化粧板用樹脂組成物７ｇを載せ、型枠に固定したビニロンフィルムをかぶせ、その上からゴムローラで均一に延ばし、含浸、脱泡した後、２５℃で２時間後、フィルムを剥がし化粧板を得た。
【００４５】
＜試験方法及び評価基準＞
［樹脂の相溶性の評価］
不飽和ポリエステル樹脂組成物を調整した後、２５０ｃｃガラス瓶に充填し、５℃条件下で２４時間静置し、樹脂の分離状態を確認した。
判定基準○  分離なし
×  分離あり
【００４６】
［樹脂の硬化性の評価］
２５℃条件下でのゲル化時間をＪＩＳ−Ｋ−６９０１．４．８に基づいて測定した。
【００４７】
［化粧板の硬度の評価］
成形後２５℃で一日放置した化粧板の表面の鉛筆硬度をＪＩＳ−Ｋ−５４００．８．４．２に基づいて測定した。
【００４８】
［化粧板中の残存スチレン量の評価］
成形後２５℃で一週間放置した化粧板を約５ｇ切断し、ジクロロメタン３０ｍｌに２４時間浸漬した後、抽出液をとり、ガスクロマトグラフィー装置を用いてスチレン濃度を測定した。
【００４９】
【表１】
2006225546.tif 000002